(57)【特許請求の範囲】
【請求項１】
Ｃ：０．０２５ｗｔ％超、０．０６０ｗｔ％以下、Ｍｎ：０．１〜０．６ｗｔ％、ｓｏｌ．Ａｌ：０．０１０〜０．１０ｗｔ％、Ｂ：０．０００３ｗｔ％以上で且つ０．３≦Ｂ／Ｎ≦１．２、Ｃｒ：０．０３〜０．１０ｗｔ％を含有し、Ｓｉ：０．０２ｗｔ％以下、Ｐ：０．０２ｗｔ％以下、Ｓ：０．０２ｗｔ％以下、Ｎ：０．００２５ｗｔ％以下、残部Ｆｅおよび不可避不純物からなる鋼組成を有するスラブを、仕上温度：８５０℃以上、巻取温度：５４０〜６８０℃で熱間圧延し、酸洗後、８０〜８８％の冷圧率で冷間圧延し、次いで６２０〜７００℃の温度でバッチ焼鈍した後、調質圧延することを特徴とする材質均一性と耐食性の優れた電池外筒用鋼板の製造方法。
【請求項２】
バッチ焼鈍時の雰囲気ガス中の水素濃度を２５〜１００ｖｏｌ％とすることを特徴とする請求項１に記載の材質均一性と耐食性の優れた電池外筒用鋼板の製造方法。
【請求項３】
請求項１または２の製造方法により製造された鋼板の両面に、少なくともＮｉめっき層および／またはＦｅ−Ｎｉ合金化めっき層を形成することを特徴とする材質均一性と耐食性の優れた電池外筒用めっき鋼板の製造方法。
【発明の詳細な説明】
【０００１】
【発明の属する技術分野】
本発明は、ＤＩ（Draw and Ironing）成形等によって製造される電池外筒用鋼板、特に２ピース電池外筒缶に好適な材質均一性と耐食性の優れた電池外筒用鋼板の製造方法に関するものである。
【０００２】
【従来の技術】
最近、アルカリ乾電池やリチウム電池等の電池外筒缶の軽量化、製造工程の簡略化、素材および製造コスト低減、さらには側胴部の薄肉化による充填剤の容量増加等の観点から、電池の端子部と側胴部を一体成形した所謂２ピース電池外筒缶が開発され（例えば特公平７−９９６８６号公報）、既に実用化されている。このような電池外筒缶は、板厚０．４〜０．５ｍｍ程度の鋼板を円形ブランクに打ち抜いた後に円筒状に深絞り成形する工程と、この円筒パーツを複数のしごきダイによってしごき加工する工程とからなる、所謂ＤＩ成形によって製缶される。このＤＩ成形は側胴部の胴長を稼ぐと同時に缶壁厚を薄くするもので、側胴部の缶壁は最終的に０．１５ｍｍ程度の厚さまで薄肉化される。
【０００３】
２ピース電池缶は端子部等の加工部が特に腐食し易いことから、素材鋼板には成形性だけでなく優れた耐食性も要求され、このため２ピース電池外筒缶用鋼板には耐食性を確保するためにＮｉめっきが施されるのが一般的である。
従来、２ピース電池外筒缶に使用される鋼板及びその製造方法に関して次のような提案がなされている。
【０００４】
▲１▼ 電池特性および耐食性を考慮して、ＤＩ成形時に缶体表面に形成される微小な割れが電池性能に有効であるとする技術（特開平５−２１０４４号公報）
▲２▼ 熱延及び冷延条件を調整して最終的な鋼板のｒ値とΔｒ値を規定するとともに、ワークロールシフトにより鋼板幅方向の板厚を均一にする技術（特開平６−３４４００３号公報）
▲３▼ ２ピース電池外筒缶用途の鋼板を連続焼鈍で製造するために、鋼中炭素量を０．００９ｗｔ％以下（実質的には０．００２〜０．００３ｗｔ％）にする技術（特開平６−３４６１５０号公報）
▲４▼ ＤＩ成形時の型寿命を延ばすために鋼板の表面粗さを規定した技術（特開平６−３４６２８２号公報）
▲５▼ 電池缶の耐食性の観点から、Ｎｉめっき層の膜厚および形態を制御する技術（特開平６−３４６２８４号公報）
【０００５】
【発明が解決しようとする課題】
上記のようなＤＩ成形或いは複数回の深絞り成形により製造される２ピースの電池外筒缶では、円筒加工後の円周方向の成形高さが不揃いとなること、すなわちイヤリングの発生がしばしば問題となる。このイヤリングが大きい場合にはトリム代が大きくなるため、材料歩留が低下して製造コストの増大を招く。特に、電池用の外筒缶の場合には、同様な成形方法で製缶される食缶や飲料缶に較べ円形ブランクの直径が小さいために、鋼板の幅方向中央部から切り出されたブランクについてはイヤリング性が良好であっても、鋼板のエッジ部近傍から切り出されたブランクではイヤリング性が劣る傾向がある。また、コイルの長手方向で比較した場合にも、コイル長手方向のトップ部（以下、Ｔ部という）やボトム部（以下、Ｂ部という）から切り出されたブランクは、長手方向中間部（以下、Ｍ部という）から切り出されたブランクに較べイヤリング性が劣る傾向がある。
【０００６】
ＤＩ成形におけるイヤリング発生を防止する技術に関しては、先に挙げた特開平６−３４４００３号公報に、冷圧率を鋼種に応じて適宜設定すること、熱間圧延後コイルに巻き取るまでの間に鋼板幅方向の両側を加熱して金属組織を等軸粒とすること、冷間圧延時にワークロールをシフトさせることで鋼板の板厚を幅方向に均一化すること等が述べられているが、これらの技術を用いても鋼板幅方向端部や長手方向端部でのイヤリング性の劣化を完全に抑えることは困難である。また、先に挙げたその他の提案もこのようなイヤリング性の問題を解決し得るものではなく、現状では鋼板幅方向端部や長手方向端部でのイヤリング性の劣化を抑制し、鋼板全体で均一且つ優れたイヤリング性を確保するための有効な解決策は見い出されていない。
【０００７】
したがって本発明の目的は、上記した従来技術の課題を解決し、鋼板幅方向及び長手方向で均一且つ優れたイヤリング性を有し、しかも加工部の耐食性にも優れた電池外筒用鋼板の製造方法を提供することにある。
【０００８】
【課題を解決するための手段】
本発明者らは、２ピース電池缶に供される電池外筒用鋼板のコイル幅方向及び長手方向端部でのイヤリング性の劣化を抑制し、且つ加工部の耐食性を向上させる方法について鋭意検討を重ねた結果、低炭素鋼に適量のＢとＣｒを添加した鋼を用い、且つ特定の熱間圧延条件、冷間圧延条件及び再結晶焼鈍条件を選択すること、さらに好ましくはバッチ焼鈍時の雰囲気ガス中の水素濃度を高めることにより上記課題を解決し得ることを見い出した。
本発明はこのような知見に基づきなされたもので、その特徴とする構成は以下の通りである。
【０００９】
（1）  Ｃ：０．０２５ｗｔ％超、０．０６０ｗｔ％以下、Ｍｎ：０．１〜０．６ｗｔ％、ｓｏｌ．Ａｌ：０．０１０〜０．１０ｗｔ％、Ｂ：０．０００３ｗｔ％以上で且つ０．３≦Ｂ／Ｎ≦１．２、Ｃｒ：０．０３〜０．１０ｗｔ％を含有し、Ｓｉ：０．０２ｗｔ％以下、Ｐ：０．０２ｗｔ％以下、Ｓ：０．０２ｗｔ％以下、Ｎ：０．００２５ｗｔ％以下、残部Ｆｅおよび不可避不純物からなる鋼組成を有するスラブを、仕上温度：８５０℃以上、巻取温度：５４０〜６８０℃で熱間圧延し、酸洗後、８０〜８８％の冷圧率で冷間圧延し、次いで６２０〜７００℃の温度でバッチ焼鈍した後、調質圧延することを特徴とする材質均一性と耐食性の優れた電池外筒用鋼板の製造方法。
【００１０】
(2)  上記(1)の製造方法において、バッチ焼鈍時の雰囲気ガス中の水素濃度を２５〜１００ｖｏｌ％とすることを特徴とする材質均一性と耐食性の優れた電池外筒用鋼板の製造方法。
(3)  上記(1)または(2)の製造方法により製造された鋼板の両面に、少なくともＮｉめっき層および／またはＦｅ−Ｎｉ合金化めっき層を形成することを特徴とする材質均一性と耐食性の優れた電池外筒用めっき鋼板の製造方法。
【００１１】
【発明の実施の形態】
以下、本発明に至った経緯と本発明の詳細及び限定理由について説明する。
本発明者らはイヤリング性の鋼板コイル幅方向及び長手方向での均一性を高める方法、すなわち鋼板コイル幅方向端部及び長手方向端部でのイヤリング性の劣化を抑制する方法について、本質的な冶金的要因を考慮して以下のような検討を行った。
イヤリングの大小は鋼板の面内異方性の大小に起因するものであり、面内異方性は鋼板の集合組織により変化する。すなわち、イヤリング性の鋼板コイル幅方向及び長手方向での不均一性は鋼板の集合組織の不均一性に起因するものである。そして、鋼板の集合組織は鋼組成と製造条件の影響を受け、これらの条件の組み合わせにより変化する。
【００１２】
そこで、まず本発明者らは鋼組成、特にＮと熱延巻取温度がイヤリング性に及ぼす影響について調査及び検討を行い、その結果Ａｌ、Ｎを含有する低炭素鋼のバッチ焼鈍材において鋼板幅方向のイヤリング性の均一性を高めるためには、熱延段階でのＡｌＮ（アルミナイトライド）の固溶、析出状態を制御することが重要であることが判明した。すなわち、熱延板の幅方向、長手方向位置によってＡｌＮの固溶、析出状態が異なる場合には、冷間圧延後のバッチ焼鈍の加熱中に析出するＡｌＮの量が鋼板幅方向、長手方向位置によって異なるため、再結晶集合組織の形成状態が鋼板幅方向、長手方向位置によって異なることになり、この結果イヤリング性も鋼板幅方向、長手方向位置によって異なってしまう。このような熱延段階でのＡｌＮの固溶、析出状態に起因した不均一性は、その後の冷圧率や焼鈍温度等を制御しても解消することは困難となる。
【００１３】
したがって、このような不均一性を解消するためには、焼鈍前の熱延段階でＮをほぼ全量析出固定させるか或いはほぼ全量固溶状態にさせておく必要がある。しかし、ＡｌＮの析出は巻取温度感受性が強いため、ｓｏｌ．Ａｌ量、Ｎ量に応じて巻取温度を厳密に制御する必要があり、実操業では大きな困難が伴う。
そこで、本発明者らはＮとの結合力の強いＢに着目し、ＮをＢＮとして析出固定させることを検討した。その結果、鋼板幅方向及び長手方向でのイヤリング性の均一性を高めるためには、鋼中に適量のＢを添加し、熱延段階でＮをＢＮとして析出させることが有効であることが判明した。
【００１４】
図１に鋼板中に添加したＢがイヤリング性に及ぼす影響について調査した結果を示す。この調査では、Ｃ：０．０４０ｗｔ％、ｓｏｌ．Ａｌ：０．０５０ｗｔ％、Ｎ：０．００２２ｗｔ％を含有する低炭素鋼に０〜０．００１５ｗｔ％の範囲でＢを添加した鋼板について、板幅方向でのイヤリング率の変化を調べた。この調査では、スラブを熱間圧延（仕上温度：８７０℃、巻取温度：６００℃）及び酸洗後、８５％の冷圧率で冷間圧延した後、バッチ焼鈍（６５０℃、雰囲気ガス：５％Ｈ2−残Ｎ2）及び調質圧延を行なって板厚０．４ｍｍの電池外筒用鋼板コイルを製造し、このコイルのＭ部の板幅方向各部（エッジ部及びその近傍部、１／４幅部、幅中央部）から図３に示すようにして４５ｍｍφの円形ブランクを打ち抜き、絞り比２．１５でカップ状に深絞り成形し、その際のイヤリング率を測定した。イヤリング率は円周方向各位置の側壁部の成形高さを測定し、成形高さの最大値と最小値の差を高さ最小値で割った百分率で表した。
【００１５】
図１によれば、Ｂ無添加の鋼板は板幅中央部、１／４幅部ではイヤリング率は良好であるが、最エッジ部からブランキングしたものはイヤリング率が８％を超えており、幅中央部に較べてイヤリング性が著しく劣っていることが判る。これに対し、Ｂを添加した鋼板はエッジ部でのイヤリング性が効果的に改善され、特にＢ添加量が０．００１０ｗｔ％、０．００１５ｗｔ％の鋼板では、エッジ部でのイヤリング性の劣化はほとんど認められず、鋼板幅方向全域にわたって良好なイヤリング性が得られている。なお、図１では鋼板幅方向の片側のみを示しているが、幅方向の他側についても同様の結果が得られた。また、上記鋼板をＮｉめっきしたものにつても同様の調査を行なったが、図１とほぼ同様の結果が得られた。
【００１６】
次に、Ｂ添加量が鋼板エッジ部のイヤリング性に及ぼす影響について調査を行った。その結果を図２に示す。この調査では、Ｃ：０．０５０ｗｔ％、ｓｏｌ．Ａｌ：０．０４０ｗｔ％、Ｎ：０．００２０ｗｔ％の低炭素鋼を用いてＢ／Ｎ：０．１〜２．０に調整し、図１に関する調査と同様の条件で鋼板コイルを製造し、イヤリング率を測定した。製造された鋼板コイルのＴ部とＢ部の最エッジ部（図３の最もエッジ部寄りの部位）から円形ブランクを採取し、図１に関する調査と同様の条件で成形及びイヤリング率の測定を行った。
【００１７】
図２はＢ／Ｎがエッジ部のイヤリング率に及ぼす影響を示しており、同図によれば、Ｂを添加した場合にはＢ無添加の場合（Ｂ／Ｎ＝０．０）に較べエッジ部のイヤリング性が改善されるが、Ｂ／Ｎを０．３以上とすることによりその効果が顕著となり、Ｔ部のエッジ部においてもイヤリング率が３％以下となる。一方、Ｂ添加量が多くなり、Ｂ／Ｎが１．２を超えると却ってイヤリング率が劣化している。なお、上記鋼板をＮｉめっきしたものにつても同様の調査を行なったが、図２とほぼ同様の結果が得られた。
以上の結果から、鋼板中にＢを０．３≦Ｂ／Ｎ≦１．２の範囲で添加することにより、鋼板幅方向及び長手方向で均一且つ優れたイヤリング性が得られることが判った。
【００１８】
電池外筒用鋼板は、イヤリング性のみならず良好な耐食性を有していることが要求され、このため電池外筒用鋼板にはＮｉめっきが施され、めっきままでまたは熱拡散処理によって鋼板とＮｉめっき層の界面をＦｅ−Ｎｉ合金層とした状態でＤＩ成形に供されるのが通常である。しかし、めっき鋼板に絞りや曲げ等の厳しい加工が行なわれた場合、表層のＮｉめっき層またはＦｅ−Ｎｉ合金層に微細なクラックが生じて鉄地界面が露出する場合があり、このような状態ではＮｉめっきによる耐食性向上効果が十分に発揮できなくなる。そこで本発明では、Ｎｉめっき処理およびこのめっき層の熱拡散処理による基本的な耐食性向上対策に加え、加工条件によってめっき層に微小なクラックが不可避的に生じる場合を想定して、地鉄自体に耐食性を付与することを検討し、その結果適量のＣｒ添加が耐食性向上に効果的であることを見い出した。
【００１９】
Ｃ：０．０４０ｗｔ％、ｓｏｌ．Ａｌ：０．０２０ｗｔ％、Ｎ：０．００２１ｗｔ％、Ｂ：０．００１２ｗｔ％を含有し、これにＣｒを０〜０．１６ｗｔ％の範囲で添加した鋼片を、本発明条件に従って熱間圧延（仕上温度：８７０℃、巻取温度：６２０℃）、酸洗、冷間圧延（冷圧率：８４％）、バッチ焼鈍（６５０℃、雰囲気ガス：７％Ｈ2−残Ｎ2）及び調質圧延した後、厚さ３μのＮｉめっきを施して電池外筒用めっき鋼板を製造し、このめっき鋼板を２ピース電池外筒缶相当の円筒成形缶に成形して、その端子部の耐食性に及ぼすＣｒ添加量の影響を調査した。その結果を図４に示す。この調査では、Ｎｉめっき後の熱拡散処理によるＦｅ−Ｎｉ合金層を有するめっき鋼板とこのようなＦｅ−Ｎｉ合金層のないめっき鋼板の両方について耐食性の評価を行なった。耐食性は、JIS Z 2371に準拠した塩水噴霧試験（３５℃、ＮａＣｌ：５％）により、端子加工部に腐食欠陥が発生しない最長試験時間で評価した。
【００２０】
図４によれば、鋼板に０．０３ｗｔ％以上のＣｒを添加することにより、Ｆｅ−Ｎｉ合金層の有無に拘りなく耐食性が顕著に向上していることが判る。しかし、Ｃｒを０．１０ｗｔ％を超えて添加すると却って耐食性が劣化している。これは、Ｃｒを過剰に添加すると下地鋼板の極表層に緻密なＣｒの酸化皮膜が形成されることによりＮｉめっき性が劣化し、これに起因した耐食性の劣化が顕在化するためであると考えられる。以上の結果から、鋼板中に０．０３〜０．１０ｗｔ％のＣｒを添加することにより、電池外筒用鋼板の耐食性を効果的に改善できることが判った。
【００２１】
さらに、本発明では材質（特に、イヤリング性）の均一性と加工部の耐食性をより一層向上させるために、バッチ焼鈍を水素濃度が２５〜１００ｖｏｌ％の雰囲気ガス中で実施することが有効であることを見い出した。
まず、本発明ではバッチ焼鈍時の雰囲気ガス組成が鋼板のイヤリング性に及ぼす影響を調査した。Ｃ：０．０５０ｗｔ％、ｓｏｌ．Ａｌ：０．０５０ｗｔ％、Ｎ：０．００１８ｗｔ％、Ｂ：０．００１５ｗｔ％、Ｃｒ：０．０４ｗｔ％の鋼片を本発明条件に従って熱間圧延（仕上温度：８７０℃、巻取温度：６４０℃）、酸洗、冷間圧延（冷圧率：８５％）、バッチ焼鈍（６５０℃）及び調質圧延して電池外筒用鋼板コイルを製造した。バッチ焼鈍は、雰囲気ガスを一般的に用いられているＨＮＸガス（Ｈ2：３〜１０％、Ｎ2：残部）とした場合と１００％水素ガスとした場合について実施した。上記鋼板コイルの内周部、中央部及び外周部の各両エッジ部（バッチ焼鈍時の上側エッジ部及び下側エッジ部）及び幅方向中央部から円形ブランクを採取し、図１に関する調査と同様の条件で成形及びイヤリング率の測定を行なった。その結果を図５に示す。
【００２２】
図５によれば、１００％水素雰囲気でバッチ焼鈍した場合には、コイル内周部、中央部、外周部のいずれにおいても鋼板幅方向でのイヤリング率はほぼ一定であり、雰囲気ガスとしてＨＮＸガスを用いた通常焼鈍に較べてイヤリング率がさらに改善され且つ均一化されていることが判る。これは雰囲気ガスの水素濃度が高いために、通常のＨＮＸガスに較べて雰囲気ガスの熱伝導率が向上する結果、バッチ焼鈍時にコイル内の各部位が均一に加熱され、温度分布が小さくなるためであると考えられる。
【００２３】
次に、バッチ焼鈍の雰囲気ガス中の水素濃度がめっき鋼板の耐食性に及ぼす影響を調査した。図５に関する調査と同様の組成の鋼片を、本発明条件に従って熱間圧延（仕上温度：８７０℃、巻取温度：６４０℃）、酸洗、冷間圧延（冷圧率：８５％）した後、雰囲気ガス中の水素ガス濃度を種々変化させてバッチ焼鈍（６５０℃）を行ない、調質圧延後、めっき厚４μｍのＮｉめっきを施して電池外筒用めっき鋼板を製造し、このめっき鋼板を２ピース電池外筒缶相当の円筒缶に成形し、端子部の耐食性に及ぼす焼鈍雰囲気ガス中の水素濃度の影響を調査した。その結果を図６に示す。この調査では、Ｎｉめっき後の熱拡散処理によるＦｅ−Ｎｉ合金層を有するめっき鋼板とこのようなＦｅ−Ｎｉ合金層のないめっき鋼板の両方について、図４に関する調査と同様の試験条件及び評価法で耐食性の評価を行なった。
【００２４】
図６によれば、通常の焼鈍雰囲気である７ｖｏｌ％程度の水素濃度の場合に対し、雰囲気中の水素濃度を２５ｖｏｌ％以上とすることにより耐食性が大きく向上していることが判る。これは水素濃度を高めることによりＳｉ、Ｍｎ、Ｏ、Ｃ等の元素の鋼板表層への濃化が極めて少なくなるために鋼板表面の清浄性が向上し、この結果Ｎｉめっきの密着性が向上したこと、またＦｅ−Ｎｉ合金層を有する場合にはそのＦｅ−Ｎｉ合金層の厚みが大きくなるとともにめっき密着性も向上したことによるものと考えられる。
【００２５】
以下、本発明の鋼組成及び製造条件の限定理由について具体的に説明する。
まず、鋼組成の限定理由は以下の通りである。
Ｃ：Ｃは電池外筒缶として必要な耐圧強度、パネリング強度、座屈強度等の強度を確保するために極めて重要な元素である。Ｃ量が０．０２５ｗｔ％以下では電池外筒缶として必要な強度を得ることが困難となる。一方、Ｃ量が０．０６０ｗｔ％を超えると炭化物の量が増大するため、鋼板強度は上昇するものの下地鋼板の耐食性が劣化し、またＤＩ成形時の加工性も低下する。このためＣ量は０．０２５ｗｔ％超、０．０６０ｗｔ％以下とする。
【００２６】
ｓｏｌ．Ａｌ：ｓｏｌ．Ａｌは脱酸のためには０．０１０ｗｔ％以上の添加を必要とする。一方、多量のＡｌを添加するとＡｌ２Ｏ３系介在物が残留し、ＤＩ成形時に介在物起因の割れが発生し易くなるため加工性が劣化する。このため本発明ではｓｏｌ．Ａｌ量の下限を０．０１０ｗｔ％とし、また、実用上加工性を劣化させない限度として、ｓｏｌ．Ａｌ量の上限を０．１０ｗｔ％とする。
Ｎ：Ｎは本発明においては極力低減することが好ましい。Ｎ量が多い場合には固溶Ｎが残留しやすくなり、時効性が低下するとともに、集合組織が変化してイヤリング率の増大をもたらすことになるために、多量のＢの添加が必要になる。また、Ｎ量が多いとＢを添加してもＡｌＮとなる量が増えるため、イヤリング性の鋼板位置による不均一性を完全に解消することが困難となる。これらの悪影響を回避するため、本発明ではＮを０．００２５ｗｔ％以下とする。
【００２７】
Ｂ：Ｂは本発明において最も重要な元素であり、イヤリング性の鋼板幅方向及び長手方向の均一性を高めるために添加する必須元素である。Ｂ添加量が０．０００３ｗｔ％未満では、Ｂ添加によるイヤリング性の鋼板幅方向及び長手方向での均一性を高める効果が十分に得られない。このためＢ量は０．０００３ｗｔ％を下限とする。さらに、Ｂ添加量はＮ量との関係、すなわちＢ／Ｎの値によっても規制される。図２に示したようにＢ添加量がＢ／Ｎ＜０．３ではその効果が十分に発揮されず、鋼板エッジ部のイヤリング性改善効果が小さく、一方、Ｂ／Ｎ＞１．２となるような過剰なＢ添加を行なうと、固溶Ｂが残留し易くなるためイヤリング性が劣化する傾向があり、また深絞り性そのものも低下し、ＤＩ成形時の成形性の劣化が顕在化してくる。このため本発明ではＢを０．３≦Ｂ／Ｎ≦１．２の範囲で添加することを条件とする。
【００２８】
Ｃｒ：Ｃｒは本発明において鋼板の耐食性を一層向上させるために添加する必須元素である。図４に示したように０．０３〜０．１０ｗｔ％のＣｒを添加することによりめっき鋼板の加工後の耐食性が向上するため、本発明ではＣｒ量を０．０３〜０．１０ｗｔ％とする。
本発明ではその他の元素については特に限定しないが、Ｓｉ、Ｍｎ、Ｐ、Ｓについては、それぞれ以下の範囲とすることが望ましい。
【００２９】
Ｓｉ：Ｓｉは意図的な添加を行わない場合でも不純物成分として鋼中に残留し、鋼板の耐食性及びＮｉめっき等の密着性を劣化させる。しがって、良好な耐食性を確保するためには、その含有量を０．０２ｗｔ％以下とすることが好ましい。
Ｍｎ：Ｍｎは鋼中ＳをＭｎＳとして析出させることによってスラブの熱間割れを防止する。Ｓを析出固定するためにはＭｎを０．１ｗｔ％以上添加することが好ましい。一方、Ｍｎを多量に添加するとＳｉと同様に鋼板の耐食性及びＮｉめっき等の密着性を劣化させるため、０．６ｗｔ％以下とすることが好ましい。
【００３０】
Ｐ：Ｐはフェライト粒界に偏析して粒界を脆化させ、ＤＩ成形時の加工性を低下させるとともに、Ｎｉめっき等の密着性を低下させる元素であるため、その含有量は極力少ない方が望ましく、０．０２ｗｔ％以下とすることが好ましい。
Ｓ：Ｓはスラブの熱間割れ防止の観点から極力少ない方が望ましく、０．０２ｗｔ％以下とすることが望ましい。
残部：実質的にＦｅからなるが、上述した本発明の効果が損なわれない限度で他の元素を含有することを妨げない。
【００３１】
次に本発明の製造条件について説明する。
一般に上述した組成の鋼を転炉溶製し、これを連続鋳造することによりスラブを得る。このスラブの熱間圧延は、粗圧延した後仕上圧延するか若しくは粗圧延をすることなく熱間仕上圧延機に相当する圧延機に直接装入して熱間圧延を行う。スラブ加熱温度は特に限定する必要はなく、通常行われる加熱温度の範囲である１０５０〜１２５０℃程度とすればよい。また、所謂直送圧延（鋳造後のスラブを直接熱間圧延機に装入して圧延する方式、または鋳造後のスラブを常温まで冷却することなく再加熱した後、熱間圧延機に装入して圧延する方式）による製造も可能である。材質の均一性をさらに高めるためには、スラブエッジヒータ、保温カバー、粗バーエッジヒータ等の併用も有効である。
【００３２】
熱延仕上温度が８５０℃を下回ると、熱延鋼板に集合組織が形成されるとともに、巻取温度に応じて表層結晶粒が粗大化したり或いは加工組織が残存する場合があり、冷間圧延、焼鈍後のイヤリング性が劣化するため、仕上温度は８５０℃以上とする。
また、巻取温度が５４０℃未満の低温巻取では鋼板が硬質化してＤＩ成形性が低下する。一方、巻取温度が６８０℃を超えると熱延鋼板の組織が粗粒化し、イヤリング性が劣化する。また、酸洗性が低下することによりＮｉめっきの密着性が低下し、耐食性も劣化する。このため巻取温度は５４０〜６８０℃、より好ましくは５６０〜６６０℃とする。
【００３３】
このようにして得られた熱延鋼板を酸洗、冷間圧延した後、バッチ焼鈍による再結晶焼鈍を行い、しかる後調質圧延を行うことにより電池外筒用鋼板が製造される。
冷間圧延における冷圧率はイヤリング性を制御するために重要な条件であり、イヤリング率を安定して小さくするために８０〜８８％に限定する。
再結晶焼鈍は、これを連続焼鈍で行った場合には時効性、イヤリング性、ＤＩ成形性が劣るため、バッチ焼鈍で行なう。バッチ焼鈍の焼鈍温度が６２０℃未満では未再結晶組織が残るためイヤリング性が劣化し、またイヤリング性の均一性も低下する。一方、焼鈍温度が７００℃を超えると過度の粒成長により組織が粗粒化するためイヤリング性が劣化する。このためバッチ焼鈍の焼鈍温度は６２０〜７００℃とする。なお、バッチ焼鈍の焼鈍時間はコイル各部が上記焼鈍温度に達すればよいため特に限定しない。一般的には均熱時間で１０時間程度を限度に実施することが好ましい。
【００３４】
また、より一層良好な材質均一性（特に、イアリング性の均一性）と耐食性を得るためには、図５及び図６に示すようにバッチ焼鈍の雰囲気ガス中の水素濃度を２５〜１００ｖｏｌ％とすることが好ましい。また、１００％水素ガス雰囲気中でバッチ焼鈍を行うことにより、加熱時間、冷却時間を短縮することが可能となり、生産性も向上する。
調質圧延の伸長率は特に限定しないが、通常０．５〜２％程度が望ましく、ブライト仕上とすることが好ましい。
【００３５】
通常、電池外筒用鋼板の両面には、製缶した後の耐食性を確保するためのめっき層および／または合金化めっき層等の耐食被覆層が形成される。適用されるめっき層、合金化めっき層としては、耐食性を確保できるものであればその種類に特別な制約はなく、単層または複層のめっき層および／またはこのめっき層を熱拡散処理して得られた合金化めっき層を鋼板の両面に形成すればよい。
但し、特に優れた耐食性を得るためには、少なくともＮｉめっき層またはＦｅ−Ｎｉ合金化めっき層を設けることが好ましい。このＦｅ−Ｎｉ合金化めっき層はＮｉめっき層を熱拡散処理して得られるもので、Ｎｉめっき層の全部を合金化（Ｆｅ−Ｎｉ）させたものでもよいし、下地鋼板とＮｉめっき層との界面のみを合金化させたものでもよい。このような合金層を生成させることにより、耐食性はさらに向上する。
【００３６】
いずれにしても、本発明条件により付与される耐食性と複合化させることで特に優れた耐食性を確保するためには、鋼板両面にそれぞれ、少なくとも１層のＮｉめっき層および／またはＦｅ−Ｎｉ合金化めっき層を設けることが好ましい。また、Ｎｉめっき層および／またはＦｅ−Ｎｉ合金化めっき層の上層にＳｎめっき層を設け、さらに耐食性を高めることもできる。
Ｎｉめっき厚は特に限定しないが、両面ともに１〜５μｍ程度の厚さとするのが望ましく、両面等厚めっき、差厚めっきのいずれでもよい。また、Ｎｉめっき層を熱拡散処理する際の加熱条件も特に限定しないが、６００〜７００℃で３０秒〜３分程度加熱することが好ましい。また、この熱拡散処理後にさらに０．５〜２％程度の調質圧延を行い表面粗さを調整することが望ましい。この２回目の調質圧延後に再度Ｎｉめっきを行うことにより、耐食性は一段と向上する。
なお、本発明法により製造される鋼板はＤＩ成形用途に限定されるものではなく、絞り成形用途にも適用することができる。
【００３７】
【実施例】
〔実施例１〕
表１及び表２に示す組成の鋼を転炉溶製した後、連続鋳造によりスラブとし、このスラブを１２００℃に加熱後、仕上温度８７０℃で熱間圧延した。巻取温度は表３及び表４に示す温度とし、鋼番１〜２１は板厚２．５ｍｍ、鋼番２２〜３５は板厚２．８ｍｍの熱延鋼板とした。これらの熱延鋼板を酸洗後、それぞれ０．４０ｍｍ、０．４５ｍｍまで冷圧率８４％で冷間圧延し、次いでバッチ焼鈍炉（炉内雰囲気ガス：７％Ｈ2−残Ｎ2）にて６５０℃で再結晶焼鈍を行った。焼鈍後の鋼板に伸長率１．３％の調質圧延を行った後、鋼板の両面に厚さ４μのＮｉめっきを行い、６５０℃で１分の熱拡散処理を施した後、さらに伸長率１％の調質圧延を行った。但し、鋼番２２〜３５については熱拡散処理を行なわずにＮｉめっきままの状態とした。
【００３８】
これらのめっき鋼板コイルのＴ部及びＭ部の幅方向中央部と最エッジ部から、４５ｍｍφの円形ブランクを打ち抜き、絞り比２．１５でカップ状に深絞り成形し、成形後のイヤリング率を測定した。イヤリング率は円周方向各位置の側壁部の成形高さを測定し、成形高さの最大値と最小値の差を高さ最小値で割った百分率で表した。
さらに、この深絞り後のカップをＤＩ成形によりプラス端子を有する単３電池外筒缶相当の円筒缶に加工し、耐食性を評価した。耐食性は、JIS Z 2371に準拠して塩水噴霧試験（３５℃、ＮａＣｌ：５％）を行い、端子加工部に腐食欠陥が発生しない最長試験時間により評価した。
これらの評価結果を表３及び表４に示す。これによれば、本発明法により製造された鋼板は、比較例の鋼板に較べてイヤリング性の幅方向、長手方向の均一性と耐食性がともに優れていることが判る。
【００３９】
【表１】
0003814865.tif 000002
【００４０】
【表２】
0003814865.tif 000003
【００４１】
【表３】
0003814865.tif 000004
【００４２】
【表４】
0003814865.tif 000005
【００４３】
〔実施例２〕
表１及び表２の鋼番２、７、１１、１７、２３、２８、３２の７鋼種について転炉溶製した後、連続鋳造によりスラブとし、このスラブを１２３０℃に加熱後、仕上温度：８６０℃、巻取温度：６２０℃で熱間圧延し、板厚２．５ｍｍの熱延鋼板とした。これらの熱延鋼板を酸洗後、板厚０．４ｍｍに冷圧率８４％で冷間圧延し、次いでバッチ焼鈍炉にて６５０℃で再結晶焼鈍を行った。その際、焼鈍雰囲気ガス中の水素濃度を表５に示す種々の濃度に変化させた。焼鈍後の鋼板に伸長率１．３％の調質圧延を行った後、鋼板の両面に厚さ３μのＮｉめっきを行い、６５０℃で１分の熱拡散処理を施した後、さらに伸長率１％の調質圧延を行なった。これらのめっき鋼板のイヤリング率と耐食性を実施例１と同様の方法で評価した。
その評価結果を表５に示す。これによれば、バッチ焼鈍の雰囲気ガス中の水素濃度を高めることにより、イヤリング性の鋼板幅方向、長手方向での均一性および耐食性がさらに一段と向上していることが判る。
【００４４】
【表５】
0003814865.tif 000006
【００４５】
【発明の効果】
以上述べたように本発明によれば、電池外筒用鋼板、とりわけＤＩ成形により製缶される２ピース電池外筒用鋼板に関して、優れたイヤリング性が鋼板幅方向及び長手方向で均一に得られ、しかも耐食性にも優れた鋼板を製造することができる。
【図面の簡単な説明】
【図１】Ｂを０〜０．００１５ｗｔ％添加した鋼板の板幅方向各部のイヤリング率を示すグラフ
【図２】鋼板中のＢ／Ｎが鋼板エッジ部のイヤリング性に及ぼす影響を示すグラフ
【図３】鋼板幅方向の各部から円形ブランクを打ち抜く際のブランク採取位置を示した説明図
【図４】鋼板中のＣｒ添加量が鋼板の耐食性に及ぼす影響を示すグラフ
【図５】バッチ焼鈍の雰囲気を１００％水素ガスとした場合とＨＮＸガスとした場合について、鋼板コイルの幅方向及び長手方向のイヤリング率を示すグラフ
【図６】バッチ焼鈍の雰囲気ガス中の水素濃度が鋼板の耐食性に及ぼす影響を示すグラフ
【図１】
0003814865.tif 000007
【図２】
0003814865.tif 000008
【図３】
0003814865.tif 000009
【図４】
0003814865.tif 000010
【図５】
0003814865.tif 000011
【図６】
0003814865.tif 000012